(9) JP 2017-66267 A 2017.4.6 ［評価］  得られた熱伝導性組成物について、熱伝導度と熱抵抗を以下の⼿順により評価した。評 価結果を表２に⽰す。 （熱伝導度）  熱伝導性組成物の熱伝導度（厚み⽅向）はホットディスク法によって測定した。具体的 にはＨｏｔ Ｄｉｓｋ社製の装置ＴＰＳ２５００Ｓを⽤いて測定を⾏った。 （熱抵抗）  熱伝導性組成物０．５ｃｍ ３ を、銅板（５０ｍｍ×６０ｍｍ、厚さ３ｍｍ）の上に塗布 した。この銅板の熱伝導性組成物を塗布した⾯に発熱体パッケージをトルク４０Ｎｃｍの ⼒でねじ留めした上で、Ｔ３Ｓｔａｒ装置を⽤いて、熱伝導性組成物の熱抵抗を測定した 。発熱体パッケージはＴＯ−３Ｐを⽤いた。発熱：１Ａ、３０ｓｅｃ（素⼦温度：ΔＴ＝ ２．６℃）、測定：０．０１Ａ、測定時間：４５ｓｅｃの条件で測定を⾏った。 《無電解銀めっき》  ⽔２Ｌに、エチレンジアミン四酢酸四ナトリウム（錯化剤）６３０ｇ、⽔酸化ナトリウ ム１５０ｇ、ホルマリン（還元剤）３００ｍＬを溶解し、錯化剤及び還元剤を含む⽔溶液 《前処理》  塩化第⼀錫２０ｇ、３５％塩酸２０ｍＬを、容量１Ｌのメスフラスコを⽤いて⽔で１Ｌ に希釈（メスアップ）し、４５℃に保温した。この⽔溶液に、表１に⽰すコア粒⼦（球状 アクリル樹脂粒⼦）３５ｇを添加し、２時間撹拌した。その後、コア粒⼦を濾別して⽔洗 した。以上により前処理を⾏った。 ［実施例２］  実施例１の（２）熱伝導性組成物の作製において、コアシェル粒⼦７．０ｇと、シリコ ーンオイル０．５７ｇとしたこと以外は、実施例１と同様にして表２に⽰す熱伝導性組成 物を作製した。得られた熱伝導性組成物の熱伝導度と熱抵抗を表２に⽰す。 ［実施例３］  実施例１の（１）コアシェル粒⼦の作製において、コア粒⼦に平均粒径０．８μmの球 状アクリル樹脂を⽤いたこと以外は実施例１と同様にして、表１に⽰すコアシェル粒⼦を 作製した。そして、実施例１の（２）熱伝導性組成物の作製において、上記のコアシェル 粒⼦３．０ｇと、シリコーンオイル０．５７ｇとを混合したこと以外は、実施例１と同様 にして表２に⽰す熱伝導性組成物を作製した。得られた熱伝導性組成物の熱伝導度と熱抵 抗を表２に⽰す。 【００５２】 【００５１】 【００５３】 ［実施例４］  実施例１の（１）コアシェル粒⼦の作製において、コア粒⼦に平均粒径３０μｍの球状 アクリル樹脂を⽤いたこと以外は実施例１と同様にして、表１に⽰すコアシェル粒⼦を作 製した。そして、実施例１の（２）熱伝導性組成物の作製において、上記のコアシェル粒 ⼦３．０ｇと、シリコーンオイル０．５７ｇとを混合したこと以外は、実施例１と同様に して表２に⽰す熱伝導性組成物を作製した。得られた熱伝導性組成物の熱伝導度と熱抵抗 を表２に⽰す。 ［実施例５］ （１）コアシェル粒⼦の作製  下記の前処理と無電解銀めっきとを⾏って、コアシェル粒⼦（球状アクリル樹脂粒⼦を 銀層で被覆した粒⼦）を作製した。 【００５４】 【００５５】 【００５０】 【００４９】 【００４８】